(57)【要約】【課題】高いヘイズ値と全光線透過率とを同時に満足した、鏡面反射を抑えて写り込みが少なく見やすい液晶カラーフィルター用反射板、液晶カラーフィルター及び液晶ディスプレイを提供する。【解決手段】バインダー樹脂からなるバインダー層中に透明又は白色の微粒子が配列しているコート層を有する液晶カラーフィルター用反射板であって、前記透明又は白色の微粒子の屈折率ｎ微粒子と前記バインダー樹脂の屈折率ｎバインダーとが下記式（１）の関係を満たし、かつ、前記透明又は白色の微粒子の粒子径Ｄと前記バインダー層の厚さＴとが下記式（２）の関係を満たす液晶カラーフィルター用反射板。０．１  ≦  ｎ微粒子−ｎバインダー  ≦  ０．３５  （１）０．５  ≦  Ｄ／Ｔ  ≦  １．５              （２）【選択図】      なし【特許請求の範囲】
【請求項１】
バインダー樹脂からなるバインダー層中に透明又は白色の微粒子が配列しているコート層を有する液晶カラーフィルター用反射板であって、
前記透明又は白色の微粒子の屈折率ｎ微粒子と前記バインダー樹脂の屈折率ｎバインダーとが下記式（１）の関係を満たし、かつ、前記透明又は白色の微粒子の粒子径Ｄと前記バインダー層の厚さＴとが下記式（２）の関係を満たす
ことを特徴とする液晶カラーフィルター用反射板。
０．１  ≦  ｎ微粒子−ｎバインダー  ≦  ０．３５  （１）
０．５  ≦  Ｄ／Ｔ  ≦  １．５              （２）
【請求項２】
請求項１記載の液晶カラーフィルター用反射板を用いてなることを特徴とする液晶カラーフィルター。
【請求項３】
請求項２記載の液晶カラーフィルターを用いてなることを特徴とする液晶ディスプレイ。
【発明の詳細な説明】
【０００１】
【発明の属する技術分野】
本発明は、高いヘイズ値と全光線透過率とを同時に満足した、鏡面反射を抑えて写り込みが少なく見やすい液晶カラーフィルター用反射板、液晶カラーフィルター及び液晶ディスプレイに関する。
【０００２】
【従来の技術】
近年、液晶ディスプレイは、携帯電話や家電製品等をはじめ、極めて広範な分野で利用されている。なかでも、反射型の液晶カラーフィルターを用いる液晶ディスプレイは、低消費電力等の特徴により急速に普及している。
従来、液晶ディスプレイの実用上の問題点として、表示面の反射による視認性の悪化が挙げられていた。なかでも、利用者の顔や蛍光灯の光等の外景が表示面に写り込む鏡面反射は、視認性を著しく損なう。
【０００３】
これに対して、表面に微細な凹凸を設けて光を乱反射させるアンチグレア処理をフィルムや偏光板の表面に施すことが行われている。
例えば、特許文献１には、樹脂バインダーと、樹脂バインダー中に分散された粒径１〜５μｍの多孔質顔料と、樹脂バインダー中において多孔質顔料間に存在する微細な空隙とを備え、多孔質顔料の粒径の１．５倍以上３倍以下の膜厚を有する高ヘイズコーティングが開示されている。また、特許文献２には、平均粒径１５μｍ以下の透明又は白色の微粒子がその平均粒径の２倍以上の厚さを有する皮膜中で空気と接触する片側に偏在して表面に微細凹凸構造を形成してなるアンチグレア層が開示されている。これらは、いずれもバインダー樹脂中に微粒子を分散させることにより、ヘイズ値の高いフィルム又は層としたものであり、鏡面反射の防止に役立つものである。反射型の液晶カラーフィルターにおいても、このような技術を反射板に応用することにより、鏡面反射を抑制することが可能であると考えられる。
【０００４】
一方、液晶ディスプレイにおいて表示された画像を高い視認性で閲覧するためには、表示された画像がフィルムや層に妨げられることがないことが前提である。即ち、鏡面反射の防止のためにアンチグレア処理を施したコート層を有する液晶カラーフィルター用反射板を用いる場合には、コート層には高いヘイズ値と同時に、高い全光線透過率が求められる。しかしながら、従来のアンチグレア処理技術では、高いヘイズ値を実現しようとすると全光線透過率が低下してしまう傾向があり、高いヘイズ値と全光線透過率とを同時に満足することはできなかった。
【０００５】
【特許文献１】
特開平１０−１３０５３７号公報
【特許文献２】
特開２００１−２１５３０７号公報
【０００６】
【発明が解決しようとする課題】
本発明は、上記現状に鑑み、高いヘイズ値と全光線透過率とを同時に満足した、鏡面反射を抑えて写り込みが少なく見やすい液晶カラーフィルター用反射板、液晶カラーフィルター及び液晶ディスプレイを提供することを目的とする。
【０００７】
【課題を解決するための手段】
本発明は、バインダー樹脂からなるバインダー層中に透明又は白色の微粒子が配列しているコート層を有する液晶カラーフィルター用反射板であって、前記透明又は白色の微粒子の屈折率ｎ微粒子と前記バインダー樹脂の屈折率ｎバインダーとが下記式（１）の関係を満たし、かつ、前記透明又は白色の微粒子の粒子径Ｄと前記バインダー層の厚さＴとが下記式（２）の関係を満たす液晶カラーフィルター用反射板である。
【０００８】
０．１≦  ｎ微粒子−ｎバインダー  ≦  ０．３５  （１）
０．５  ≦  Ｄ／Ｔ  ≦  １．５              （２）
【０００９】
以下に本発明を詳述する。
【００１０】
本発明者らは、鋭意検討の結果、バインダー樹脂からなるバインダー層中に透明又は白色の微粒子が配列しているコート層を有する液晶カラーフィルター用反射板において、バインダー樹脂と透明又は白色の微粒子との屈折率が一定の関係にあり、かつ、バインダー層の厚さと透明又は白色の微粒子の粒子径とが一定の関係にあるとき、高いヘイズ値と全光線透過率とを両立したコート層が得られることを見出し、本発明を完成するに至った。
【００１１】
本発明の液晶カラーフィルター用反射板は、バインダー樹脂からなるバインダー層中に透明又は白色の微粒子が配列しているコート層を有する。
上記バインダー樹脂としては、透明性と硬度等の物理的性能に優れるものであれば特に限定されず、例えば、アセテート系樹脂、カーボネート系樹脂、アリレート系樹脂、スルホン系樹脂；ポリエチレンテレフタレート、ポリエチレンナフタレート等のポリエステル系樹脂；ポリエーテルスルホン系樹脂、ポリアミド系樹脂、ポリイミド系樹脂、スチレン系樹脂；環状ポリオレフィン等のオレフィン系樹脂、アクリル系樹脂；アクリル系、ウレタン系、アクリルウレタン系、エポキシ系、シリコーン系等の熱、紫外線等で硬化する硬化性樹脂等が挙げられる。なかでも、硬化性樹脂は、耐擦傷性が高く表面の傷付きを防止できることから好適である。これらの樹脂は単独で用いられてもよく、２種以上が併用されてもよい。
【００１２】
上記透明又は白色の微粒子としては、例えば、シリカ、アルミナ、チタニア、ジルコニア、酸化錫、酸化インジウム、酸化カドミウム、酸化アンチモン等の無機系材料や、ジビニルベンゼン重合体、ジビニルベンゼン−アクリル共重合体、ジビニルベンゼン−スチレン共重合体等の架橋又は未架橋の樹脂からなるもの等が挙げられる。これらは単独で用いられてもよく、２種以上が併用されてもよい。また、樹脂に着色顔料等を含有させることにより、透明又は白色の微粒子の屈折率等の光学的性質を調整してもよい。このような透明又は白色の微粒子としては、例えば、ジビニルベンゼン重合体中に酸化チタン、酸化亜鉛、酸化アルミニウム、硫化亜鉛等を配合してなるもの等が挙げられる。
【００１３】
上記透明又は白色の微粒子の屈折率ｎ微粒子とバインダー樹脂の屈折率ｎバインダーとは、上記式（１）を満足する。即ち、上記透明又は白色の微粒子の屈折率は、一定の範囲内でバインダー樹脂の屈折率よりも高い。
上記コート層の透明性は、透明又は白色の微粒子とバインダー樹脂との屈折率の差により決まり、透明又は白色の微粒子とバインダー樹脂との屈折率の差が小さいほど高くなる。一方、屈折率の差が小さくなりすぎると、高いヘイズ値が得られなくなる。上記透明又は白色の微粒子とバインダー樹脂との屈折率の差が０．１未満であると、ヘイズ値が小さくなり鏡面反射を充分に抑制できず液晶ディスプレイの表示が見にくくなり、０．３５を超えると、充分な全光線透過率が得られず液晶ディスプレイの表示が見にくくなる。
【００１４】
上記透明又は白色の微粒子の粒子径Ｄとバインダー層の厚さＴとは、上記式（２）の関係を満たす。Ｄ／Ｔが０．５未満であると、ヘイズ値が低くなり鏡面反射を充分に抑制できず液晶ディスプレイの表示が見にくくなり、１．５を超えると、充分な全光線透過率が得られず液晶ディスプレイの表示が見にくくなる。
【００１５】
上記コート層における、上記バインダー樹脂に対する上記透明又は白色の微粒子の含有量としては特に限定されず、目標とするヘイズ値及び平行光線透過率によって適宜選択する。透明又は白色の微粒子の配合量が大きくなるほどヘイズ値は増加するが、全光線透過率は減少する傾向にある。
【００１６】
上記コート層の全光線透過率は、８５％以上であることが好ましい。８５％未満であると、液晶ディスプレイの表示が見にくい場合がある。
また、上記コート層のヘイズ値は、５５％以上であることが好ましい。５５％未満であると、鏡面反射を充分に抑制できず液晶ディスプレイの表示が見にくいことがある。
上記コート層の全光線透過率が８５％以上であり、かつ、ヘイズ値が５５％以上である場合には、本発明の液晶カラーフィルター用反射板を用いてなる液晶ディスプレイは、鏡面反射が少なく極めて見やすいものとなる。
【００１７】
本発明の液晶カラーフィルター用反射板は、上記コート層が反射層上に積層された多層構造をとる。上記コート層は上記反射層上に直接形成されていてもよいし、中間層を介して形成されていてもよい。また、上記コート層は、本発明の液晶カラーフィルター用反射板の最外層に形成されていることが好ましいが、本発明の目的を損なわない範囲で、耐摩耗性の向上等を目的に上記コート層上に更に保護層を形成してもよい。
【００１８】
上記反射層としては、液晶カラーフィルター用反射板に必要な反射能を有するものであれば特に限定されず、アルミニウム等の金属からなるものや、樹脂基材上に金属コーティングが施されたもの等が挙げられる。
【００１９】
図１に、本発明の液晶カラーフィルター用反射板の断面の１例を示す模式図を示した。図１の液晶カラーフィルター用反射板では、反射層２上に、透明又は白色の微粒子３とバインダー樹脂からなるバインダー層４とからなるコート層１が形成されている。ここで、透明又は白色の微粒子３は、その一部がバインダー層４上に露出している。
【００２０】
本発明の液晶カラーフィルター用反射板を作製する方法としては特に限定されず、例えば、上記透明又は白色の微粒子を配合したバインダー樹脂を押出し成形等の方法によりフィルム化する方法；バインダー樹脂中に透明又は白色の微粒子を配合した懸濁液を、反射層上に塗工乾燥してコート膜を形成する方法；バインダー樹脂が硬化型である場合にあっては、そのモノマー系樹脂に透明又は白色の微粒子を配合して塗工したのち硬化処理する方法等が挙げられる。
【００２１】
本発明の液晶カラーフィルター用反射板を用いてなる液晶カラーフィルターを用いれば、鏡面反射が少なく極めて見やすい液晶ディスプレイが得られる。
本発明の液晶カラーフィルター用反射板を用いてなる液晶カラーフィルターもまた、本発明の１つである。
本発明の液晶カラーフィルターを用いてなる液晶ディスプレイもまた、本発明の１つである。
【００２２】
【実施例】
以下に実施例を掲げて本発明を更に詳しく説明するが、本発明はこれら実施例のみに限定されるものではない。
【００２３】
（実施例１）
粒子径２μｍのジビニルベンゼン樹脂微粒子（積水化学工業社製、ミクロパールＥＸ−２０２：屈折率１．５８）を、体積率が９％になるようにアクリル系のバインダー樹脂（三菱レイヨン社製、アクリペレットＩＲ：屈折率１．４７）中に分散した混合物を調製した。得られた混合物を、マイヤーバーを用いて、ポリエチレンテレフタレートフィルム上に、乾燥後のバインダー層の厚さが２μｍになるように塗工し、１０分間乾燥して、コート層用フィルムを得た。
【００２４】
得られたコート層用フィルムについて、ＪＩＳ  Ｋ  ７１５０に準じた方法により全光線透過率を、ヘイズメーター（東京電色社製、ＴＣ−ＨＩＩＩＤＰＫ）を用いてヘイズ値を測定した。
また、得られたコート層用フィルムの評価として、全光線透過率が８５％以上であり、かつ、ヘイズ値が５５％以上である場合を〇、いずれかがこの数値を下回る場合を×として評価を行った。
結果を表１に示した。
【００２５】
また、得られた混合物を、マイヤーバーを用いて、アルミニウムからなる反射層上に、乾燥後のバインダー層の厚さが２μｍになるように塗工し、１０分間乾燥して、液晶カラーフィルター用反射板を作製した。
【００２６】
（実施例２）
酸化チタンを９重量％含有する粒子径１．６μｍのジビニルベンゼン粒子（積水化学工業社製、ミクロパールＴＳ−０９：屈折率１．６８）を体積分率が６％となるようにアクリル系バインダー樹脂（三菱レーヨン社製、アクリペレットＩＲ：屈折率１．４７）中に分散した混合物を調製した。この混合物を用いた以外は実施例１と同様の方法によりコート層用フィルムを作製し、全光線透過率及びヘイズ値を測定した。
結果を表１に示した。
【００２７】
（実施例３）
酸化亜鉛を３６重量％含有する粒子径１．６μｍのジビニルベンゼン粒子（積水化学工業社製、ミクロパールＺＳ−３６：屈折率１．６８）を体積分率が６％となるようにアクリル系バインダー樹脂（三菱レーヨン社製、アクリペレットＩＲ：屈折率１．４７）中に分散した混合物を調製した。この混合物を用いた以外は実施例１と同様の方法によりコート層用フィルムを作製し、全光線透過率及びヘイズ値を測定した。
結果を表１に示した。
【００２８】
（比較例１）
乾燥後のバインダー層の厚さが０．８μｍになるように塗工した以外は、実施例１と同様の方法によりコート層用フィルムを作製し、全光線透過率及びヘイズ値を測定した。
結果を表１に示した。
【００２９】
（比較例２）
乾燥後のバインダー層の厚さが５μｍになるように塗工した以外は、実施例１と同様の方法によりコート層用フィルムを作製し、全光線透過率及びヘイズ値を測定した。
結果を表１に示した。
【００３０】
（比較例３）
透明又は白色の微粒子として酸化チタンを４５重量％含有するジビニルベンゼン樹脂微粒子（積水化学工業社製、ミクロパールＴＳ−４５：粒子径２．３μｍ、屈折率１．８３）を用いた以外は、実施例１と同様の方法によりコート層用フィルムを作製し、全光線透過率及びヘイズ値を測定した。
結果を表１に示した。
【００３１】
（比較例４）
透明又は白色の微粒子としてシリカ微粒子（積水化学工業社製、ミクロパールＳＩ−Ｈ０１８：粒子径１．８μｍ、屈折率１．４６）を用いた以外は、実施例１と同様の方法によりコート層用フィルムを作製し、全光線透過率及びヘイズ値を測定した。
結果を表１に示した。
【００３２】
（比較例５）
酸化亜鉛を８０重量％含有する粒子径１．６μｍのジビニルベンゼン粒子（積水化学工業社製、ミクロパールＺＳ−８０：屈折率１．８４）を体積分率が４％となるようにアクリル系バインダー樹脂（三菱レーヨン社製、アクリペレットＩＲ：屈折率１．４７）中に分散した混合物を調製した。この混合物を用いた以外は実施例１と同様の方法によりコート層用フィルムを作製し、全光線透過率及びヘイズ値を測定した。
結果を表１に示した。
【００３３】
【表１】
2004325964.tif 000002
【００３４】
【発明の効果】
本発明によれば、高いヘイズ値と全光線透過率とを同時に満足した、鏡面反射を抑えて写り込みが少なく見やすい液晶カラーフィルター用反射板、液晶カラーフィルター及び液晶ディスプレイを提供できる。
【図面の簡単な説明】
【図１】本発明の液晶カラーフィルター用反射板の断面の１例を示す模式図である。
【符号の説明】
１  コート層
２  反射層
３  透明又は白色の微粒子
４  バインダー樹脂／バインダー層
【図１】
2004325964.tif 000003